(57)【要約】【課題】  固体電解質層と酸素極層との間の電気抵抗が低い固体酸化物形燃料電池セルおよびセルスタック装置ならびに燃料電池モジュールを提供する。【解決手段】  ジルコニアからなる固体電解質層４と、該固体電解質層４の一方側に設けられた燃料極層３と、他方側に設けられたＬａおよびＳｒを含有するペロブスカイト型複合酸化物からなる酸素極層６と、固体電解質層４と酸素極層６との間に設けられたセリアからなる中間層５と、該中間層５に形成された、固体電解質層４側から酸素極層６側に延びる複数の柱状Ｓｒジルコネート９とを具備する。【選択図】  図１
2014026926.tif 000002
【特許請求の範囲】
【請求項１】
ジルコニアからなる固体電解質層と、該固体電解質層の一方側に設けられた燃料極層と、他方側に設けられたＬａおよびＳｒを含有するペロブスカイト型複合酸化物からなる酸素極層と、前記固体電解質層と前記酸素極層との間に設けられたセリアからなる中間層と、該中間層に形成された、前記固体電解質層側から前記酸素極層側に延びる複数の柱状Ｓｒジルコネートとを具備することを特徴とする固体酸化物形燃料電池セル。
【請求項２】
前記柱状Ｓｒジルコネートが、前記中間層を構成する結晶粒子の粒界に形成されていることを特徴とする請求項１に記載の固体酸化物形燃料電池セル。
【請求項３】
前記中間層が前記固体電解質層側に形成された第１中間層と、前記酸素極層側に形成された第２中間層とを有し、前記第１中間層に柱状Ｓｒジルコネートが形成されていることを特徴とする請求項２に記載の固体酸化物形燃料電池セル。
【請求項４】
請求項１乃至３のうちのいずれかに記載の固体酸化物形燃料電池セルを複数具備してなるとともに、複数の前記固体酸化物形燃料電池セルを電気的に接続してなることを特徴とするセルスタック装置。
【請求項５】
請求項１乃至３のうちのいずれかに記載の固体酸化物形燃料電池セルを収納容器内に複数収納してなることを特徴とする燃料電池モジュール。
【発明の詳細な説明】
【技術分野】
【０００１】
本発明は、固体酸化物形燃料電池セルおよびセルスタック装置ならびに燃料電池モジュールに関するものである。
【背景技術】
【０００２】
近年、次世代エネルギーとして、固体酸化物形燃料電池セルを収納容器内に収容した燃料電池モジュールが種々提案されている。
【０００３】
このような固体酸化物形燃料電池セルとして、互いに平行な一対の平坦面を有し、内部に燃料ガスを流通させるための燃料ガス流路を有するとともに、Ｎｉを含有してなる導電性支持体の一方側の平坦面上に、燃料極層、固体電解質層および酸素極層を順に積層し、他方側の平坦面上にインターコネクタを積層してなる固体酸化物形燃料電池セル（以下、単に燃料電池セルということがある）が提案されている。
【０００４】
そして、固体電解質層と酸素極層との間には、固体電解質層と酸素極層との間で反応しないように中間層を形成した燃料電池セルが知られている（例えば、特許文献１、２参照）。
【０００５】
このような燃料電池セルは、中間層は、固体電解質層側に形成された緻密質な第１中間層と、酸素極層側に形成された多孔質な第２中間層とから構成されている。
【０００６】
酸素極層はＬａＳｒＣｏＦｅＯ３、第１中間層、第２中間層は（ＣｅＯ２）１−ｘ（ＲＥＯ１．５）ｘ（式中、ＲＥはＳｍ等）から構成されており、緻密質な第１中間層と固体電解質層との間に、層状の電気絶縁性のＳｒジルコネートが生成することにより、中間層と固体電解質層との接合強度を向上できる。
【先行技術文献】
【特許文献】
【０００７】
【特許文献１】特開２００８−７８１２６号公報
【特許文献２】特開２０１０−３４７８号公報
【発明の概要】
【発明が解決しようとする課題】
【０００８】
しかしながら、上記した特許文献１、２に記載された燃料電池セルでは、緻密質な第１中間層と固体電解質層との間に、電気絶縁性のＳｒジルコネートが層状に生成し、この層状のＳｒジルコネートの厚みが厚い場合には、固体電解質層と酸素極層との間の電気抵抗が高くなり、発電性能が低下するという問題があった。
【０００９】
本発明は、固体電解質層と酸素極層との間の電気抵抗が低い固体酸化物形燃料電池セルおよびセルスタック装置ならびに燃料電池モジュールを提供することを目的とする。
【課題を解決するための手段】
【００１０】
本発明の固体酸化物形燃料電池セルは、ジルコニアからなる固体電解質層と、該固体電解質層の一方側に設けられた燃料極層と、他方側に設けられたＬａおよびＳｒを含有するペロブスカイト型複合酸化物からなる酸素極層と、前記固体電解質層と前記酸素極層との間に設けられたセリアからなる中間層と、該中間層に形成された、前記固体電解質層側か
ら前記酸素極層側に延びる複数の柱状Ｓｒジルコネートとを具備することを特徴とする。
【００１１】
本発明のセルスタック装置は、上記の固体酸化物形燃料電池セルを複数具備してなるとともに、複数の前記固体酸化物形燃料電池セルを電気的に接続してなることを特徴とする。
【００１２】
本発明の燃料電池モジュールは、上記した固体酸化物形燃料電池セルを収納容器内に複数収納してなることを特徴とする。
【発明の効果】
【００１３】
本発明の固体酸化物形燃料電池セルは、中間層に、固体電解質層側から酸素極層側に延びる柱状Ｓｒジルコネートが形成されており、中間層と固体電解質層との間には電気絶縁抵抗が高い層状のＳｒジルコネートが生成せず、もしくは生成したとしてもごく薄い層であり、これにより、固体電解質層と酸素極層との間の電気抵抗を小さくすることができ、発電性能を向上でき、燃料電池モジュールとして発電性能を向上できる。
【図面の簡単な説明】
【００１４】
【図１】固体酸化物形燃料電池セルを示すもので、（ａ）は横断面図、（ｂ）中間層およびその近傍の模式図である。
【図２】固体酸化物形燃料電池セルの中間層およびその近傍の走査型電子顕微鏡（ＳＥＭ）写真である。
【図３】燃料電池セルスタック装置の一例を示し、（ａ）は燃料電池セルスタック装置を概略的に示す側面図、（ｂ）は（ａ）の燃料電池セルスタック装置の破線で囲った部分の一部を拡大して示す断面図である。
【図４】燃料電池モジュールの一例を示す外観斜視図である。
【図５】燃料電池装置の一部を省略して示す斜視図である。
【発明を実施するための形態】
【００１５】
図１は、本形態の固体酸化物形燃料電池セルの一例を示すものであり、（ａ）はその横断面図、（ｂ）は中間層およびその近傍における断面の模式図であり、図２は、そのＳＥＭ写真である。なお、図１には、燃料電池セル１０の各構成を一部拡大して示している。
【００１６】
この燃料電池セル１０は、中空平板型の燃料電池セル１０で、断面が扁平状で、全体的に見て楕円柱状をしたＮｉを含有してなる多孔質の導電性支持体１を備えている。導電性支持体１の内部には、適当な間隔で複数の燃料ガス流路２が長手方向（紙面に対して垂直方向）に形成されており、燃料電池セル１０は、この導電性支持体１上に各種の部材が設けられた構造を有している。
【００１７】
導電性支持体１は、図１に示されている形状から理解されるように、互いに平行な一対の平坦面ｎと、一対の平坦面ｎをそれぞれ接続する弧状面（側面）ｍとで構成されている。平坦面ｎの両面は互いにほぼ平行に形成されており、一方の平坦面ｎ（下面）と両側の弧状面ｍを覆うように多孔質な燃料極層３が設けられており、さらに、この燃料極層３を覆うように、緻密質な固体電解質層４が積層されている。また、固体電解質層４の上には、中間層５を介して、燃料極層３と対面するように、多孔質な酸素極層６が積層されている。また、燃料極層３および固体電解質層４が積層されていない他方の平坦面ｎ（上面）には、密着層７を介してインターコネクタ８が形成されている。
【００１８】
すなわち、燃料極層３および固体電解質層４は、両端の弧状面ｍを経由して他方の平坦面ｎ（上面）まで形成されており、ジルコニア系焼結体からなる固体電解質層４の両端部に、ＬａＣｒＯ３系焼結体からなるインターコネクタ８の両端部が接合され、固体電解質
層４とインターコネクタと８で導電性支持体１を取り囲み、内部を流通する燃料ガスが外部に漏出しないように構成されている。
【００１９】
燃料電池セル１０は、燃料極層３と酸素極層６とが固体電解質層４を介して対面している部分が電極として機能して発電する。即ち、酸素極層６の外側に空気等の酸素含有ガスを流し、且つ導電性支持体１内の燃料ガス流路２に燃料ガス（水素含有ガス）を流し、所定の作動温度まで加熱することにより発電する。そして、かかる発電によって生成した電流は、導電性支持体１に取り付けられているインターコネクタ８を介して集電される。
【００２０】
以下に、本形態の燃料電池セル１０を構成する各部材について説明する。
【００２１】
導電性支持体１は、燃料ガスを燃料極層３まで透過させるためにガス透過性であること、インターコネクタ８を介して集電を行うために導電性であることが要求されることから、例えば、Ｎｉおよび／またはＮｉＯと、金属酸化物とにより形成され、特には、金属酸化物として特定の希土類酸化物が好ましい。
【００２２】
特定の希土類酸化物とは、導電性支持体１の熱膨張係数を固体電解質層４の熱膨張係数に近づけるために使用されるものであり、Ｙ、Ｌｕ、Ｙｂ、Ｔｍ、Ｅｒ、Ｈｏ、Ｄｙ、Ｇｄ、Ｓｍ、Ｐｒからなる群より選択される少なくとも１種の元素を含む希土類酸化物が、Ｎｉおよび／またはＮｉＯとの組み合わせで使用することができる。このような希土類酸化物の具体例としては、Ｙ２Ｏ３、Ｌｕ２Ｏ３、Ｙｂ２Ｏ３、Ｔｍ２Ｏ３、Ｅｒ２Ｏ３、Ｈｏ２Ｏ３、Ｄｙ２Ｏ３、Ｇｄ２Ｏ３、Ｓｍ２Ｏ３、Ｐｒ２Ｏ３を例示することができ、Ｎｉおよび／またはＮｉＯとの固溶、反応が殆どなく、また、熱膨張係数が固体電解質層４と同程度であり、かつ安価であるという点から、Ｙ２Ｏ３、Ｙｂ２Ｏ３が好ましい。
【００２３】
また、本形態においては、導電性支持体１の良好な導電率を維持し、かつ熱膨張係数を固体電解質層４と近似させるという点で、Ｎｉおよび／またはＮｉＯ：希土類酸化物＝３５：６５〜６５：３５の体積比で存在することが好ましい。なお、導電性支持体１中には、要求される特性が損なわれない限りの範囲で、他の金属成分や酸化物成分を含有していてもよい。
【００２４】
また、導電性支持体１は、燃料ガス透過性を有していることが必要であるため、通常、開気孔率が３０％以上、特に３５〜５０％の範囲にあることが好ましい。また、導電性支持体１の導電率は、３００Ｓ／ｃｍ以上、特に４４０Ｓ／ｃｍ以上であることが好ましい。
【００２５】
なお、導電性支持体１の平坦面ｎの長さ（導電性支持体１の幅方向の長さ）は、通常、１５〜３５ｍｍ、弧状面ｍの長さ（弧の長さ）は、２〜８ｍｍであり、導電性支持体１の厚み（平坦面ｎ間の厚み）は１．５〜５ｍｍであることが好ましい。導電性支持体１の長さは、１００〜１５０ｍｍとされている。
【００２６】
燃料極層３は、電極反応を生じさせるものであり、それ自体公知の多孔質の導電性セラミックスにより形成することが好ましい。例えば、希土類元素が固溶したＺｒＯ２または希土類元素が固溶したＣｅＯ２と、Ｎｉおよび／またはＮｉＯとから形成することができる。なお、希土類元素としては、導電性支持体１において例示した希土類元素を用いることができ、例えばＹが固溶したＺｒＯ２（ＹＳＺ）とＮｉおよび／またはＮｉＯとから形成することができる。
【００２７】
燃料極層３中の希土類元素が固溶したＺｒＯ２または希土類元素が固溶しているＣｅＯ２の含有量は、３５〜６５体積％の範囲にあるのが好ましく、またＮｉあるいはＮｉＯの
含有量は、６５〜３５体積％であるのが好ましい。さらに、この燃料極層３の開気孔率は、１５％以上、特に２０〜４０％の範囲にあるのが好ましく、その厚みは、１〜３０μｍであるのが好ましい。
【００２８】
また、図１（ａ）の例では、燃料極層３が、密着層７の両サイドにまで延びているが、酸素極層６に対面する位置に形成されていればよいため、例えば酸素極層６が設けられている側の平坦面ｎにのみ燃料極層３が形成されていてもよい。すなわち、燃料極層３は平坦面ｎにのみ設けられ、固体電解質層４が燃料極層３上、導電性支持体１の両弧状面ｍ上および燃料極層３が形成されていない他方の平坦面ｎ上に形成された構造をしたものであってもよい。
【００２９】
固体電解質層４は、３〜１５モル％のＹ、Ｓｃ、Ｙｂ等の希土類元素を含有した部分安定化あるいは安定化ＺｒＯ２からなる緻密質なセラミックスを用いるのが好ましい。また、希土類元素としては、安価であるという点からＹが好ましい。さらに、固体電解質層４は、ガス透過を防止するという点から、相対密度（アルキメデス法による）が９３％以上、特に９５％以上の緻密質であることが望ましく、かつその厚みが５〜５０μｍであることが好ましい。
【００３０】
なお、固体電解質層４と後述する酸素極層６との間に、固体電解質層４と酸素極層６との接合を強固とするとともに、固体電解質層４の成分と酸素極層６の成分とが反応して電気抵抗の高い反応層が形成されることを抑制する目的で中間層５を備えている。
【００３１】
ここで、中間層５としては、ＣｅとＣｅ以外の他の希土類元素とを含有する組成にて形成することができ、例えば、（ＣｅＯ２）１−ｘ（ＲＥＯ１．５）ｘ（式中、ＲＥはＳｍ、Ｙ、Ｙｂ、Ｇｄの少なくとも１種であり、ｘは０＜ｘ≦０．３を満足する数）で表される組成を有していることが好ましい。さらには、電気抵抗を低減するという点から、ＲＥとしてＳｍやＧｄを用いることが好ましく、例えば１５〜２５モル％のＳｍＯ１．５またはＧｄＯ１．５が固溶したＣｅＯ２からなることが好ましい。
【００３２】
酸素極層６としては、ＬａおよびＳｒを含有する、いわゆるＡＢＯ３型のペロブスカイト型酸化物からなる導電性セラミックスにより形成することが好ましい。かかるペロブスカイト型複合酸化物としては、遷移金属ペロブスカイト型酸化物、特にＡサイトにＳｒとＬａが共存するＬａＭｎＯ３系酸化物、ＬａＦｅＯ３系酸化物、ＬａＣｏＯ３系酸化物の少なくとも１種が好ましく、６００〜１０００℃程度の作動温度での電気伝導性が高いという点からＬａＣｏＯ３系酸化物が特に好ましい。なお、上記ペロブスカイト型酸化物においては、Ｂサイトに、ＣｏとともにＦｅやＭｎが存在しても良い。
【００３３】
また、酸素極層６は、ガス透過性を有する必要があり、従って、酸素極層６を形成する導電性セラミックス（ペロブスカイト型酸化物）は、開気孔率が２０％以上、特に３０〜５０％の範囲にあることが好ましい。さらに、酸素極層６の厚みは、集電性という点から３０〜１００μｍであることが好ましい。
【００３４】
また、導電性支持体１の酸素極層６側と反対側の平坦面ｎ上には、密着層７を介してインターコネクタ８が積層されている。
【００３５】
インターコネクタ８は、導電性セラミックスにより形成されている。燃料ガス（水素含有ガス）および酸素含有ガスと接触するため、耐還元性、耐酸化性を有していることが必要である。このため、耐還元性、耐酸化性を有する導電性セラミックスとしては、一般に、ランタンクロマイト系のペロブスカイト型酸化物（ＬａＣｒＯ３系酸化物）が使用され、特に導電性支持体１および固体電解質層４の熱膨張係数に近づける目的から、Ｂサイト
にＭｇが存在するＬａＣｒＭｇＯ３系酸化物が用いられる。
【００３６】
また、インターコネクタ８の厚みは、ガスのリーク防止と電気抵抗という点から、１０〜５０μｍであることが好ましい。この範囲ならばガスのリークを防止できるとともに、電気抵抗を小さくできる。
【００３７】
さらに、導電性支持体１とインターコネクタ８との間には、インターコネクタ８と導電性支持体１との間の熱膨張係数差を軽減する等のために密着層７が形成されている。
【００３８】
このような密着層７としては、燃料極層３と類似した組成とすることができる。例えば、希土類酸化物、希土類元素が固溶したＺｒＯ２、希土類元素が固溶したＣｅＯ２のうち少なくとも１種と、Ｎｉおよび／またはＮｉＯとから形成することができる。より具体的には、例えばＹ２Ｏ３とＮｉおよび／またはＮｉＯからなる組成や、Ｙが固溶したＺｒＯ２（ＹＳＺ）とＮｉおよび／またはＮｉＯからなる組成、Ｙ、Ｓｍ、Ｇｄ等が固溶したＣｅＯ２とＮｉおよび／またはＮｉＯからなる組成から形成することができる。なお、希土類酸化物や希土類元素が固溶したＺｒＯ２（ＣｅＯ２）と、Ｎｉおよび／またはＮｉＯとは、体積比で４０：６０〜６０：４０の範囲とすることが好ましい。
【００３９】
そして、本形態の中間層５には、固体電解質層４側から酸素極層６側に延びる複数の柱状Ｓｒジルコネート（柱状ＳｒＺｒＯ３）９が形成されている。この柱状Ｓｒジルコネート９は、中間層５を構成する結晶粒子の粒界に形成されている。柱状Ｓｒジルコネート９が中間層５の結晶粒子の粒界に形成されているかどうかは、中間層５の任意断面の走査型電子顕微鏡（ＳＥＭ）写真から確認することができる。
【００４０】
また、この形態では、中間層５は固体電解質層４側に形成された第１中間層５ａと、酸素極層６側に形成された第２中間層５ｂとを有し、第１中間層５ａに柱状Ｓｒジルコネート９ａが形成されている。第２中間層５ｂは多孔質であり、第２中間層５の気孔の内面にも、Ｓｒジルコネート９ｂが形成されている。
【００４１】
第１中間層５ａにおける柱状Ｓｒジルコネート９ａの平均幅は、０．１〜０．６μｍとされている。柱状Ｓｒジルコネート９ａの平均幅は、中間層５の任意断面におけるＳＥＭ写真に基づき求めることができる。第１中間層５ａは、第２中間層５ｂよりも高い温度で焼成して形成されている。
【００４２】
中間層５は、上記したように、ＣｅとＣｅ以外の他の希土類元素とを含有する組成にて形成することができ、第１中間層５ａと第２中間層５ｂは同一材料で構成されている。
【００４３】
なお、第１中間層５ａと第２中間層５ｂとを異なる材料から形成することもでき、例えば、（ＣｅＯ２）１−ｘ（ＲＥＯ１．５）ｘ（式中、ＲＥはＳｍ、Ｙ、Ｙｂ、Ｇｄの少なくとも１種であり、ｘは０＜ｘ≦０．３を満足する数）において、ｘの値が異なる材料を採用することもでき、さらには、ＲＥが異なる材料を用いることができる。
【００４４】
第１中間層５ａの厚みは０．２〜２．０μｍ、第２中間層５ｂの厚みは３〜１５μｍとされている。
【００４５】
また、第１中間層５ａは気孔率が１〜５％の緻密質とされており、第２中間層５ｂは気孔率が１０〜４０％の多孔質とされている。
【００４６】
以上説明した燃料電池セル１０の作製方法の一例について説明する。
【００４７】
先ず、例えば、Ｎｉおよび／またはＮｉＯ粉末と、Ｙ２Ｏ３などの希土類酸化物の粉末と、有機バインダーと、溶媒とを混合して坏土を調製し、この坏土を用いて押出成形により導電性支持体成形体を作製し、これを乾燥する。なお、導電性支持体成形体として、導電性支持体成形体を９００〜１０００℃にて２〜６時間仮焼した仮焼体を用いてもよい。
【００４８】
次に、例えば所定の調合組成に従いＮｉＯ、Ｙ２Ｏ３が固溶したＺｒＯ２（ＹＳＺ）の素原料を秤量、混合する。この後、混合した粉体に、有機バインダーおよび溶媒を混合して燃料極層用スラリーを調製する。
【００４９】
さらに、希土類元素が固溶したＺｒＯ２粉末に、トルエン、バインダー、市販の分散剤等を加えてスラリー化したものをドクターブレード等の方法により、７〜７５μｍの厚さに成形してシート状の固体電解質層成形体を作製する。得られたシート状の固体電解質層成形体上に燃料極層用スラリーを塗布して燃料極層成形体を形成し、この燃料極層成形体側の面を導電性支持体成形体に積層する。なお、燃料極層用スラリーを導電性支持体成形体の所定位置に塗布し乾燥して、固体電解質層成形体を導電性支持体成形体（燃料極層成形体）に積層しても良い。
【００５０】
続いて中間層５を形成する。
【００５１】
例えば、ＧｄＯ１．５が固溶したＣｅＯ２粉末を８００〜９００℃にて２〜６時間、熱処理を行い、第１、第２中間層成形体用の原料粉末を調整する。
【００５２】
そして、第１中間層成形体の原料粉末に溶媒を添加して、第１中間層用スラリーを作製し、このスラリーを固体電解質層成形体上に塗布して第１中間層の塗布膜を形成し、成形体を作製する。なお、シート状の成形体を作製し、これを固体電解質層成形体上に積層してもよい。
【００５３】
続いて、インターコネクタ用材料（例えば、ＬａＣｒＭｇＯ３系酸化物粉末）、有機バインダー及び溶媒を混合してスラリーを調製し、インターコネクタ用シートを作製する。
【００５４】
続いて、導電性支持体１とインターコネクタ８との間に位置する密着層成形体を形成する。例えば、Ｙが固溶したＺｒＯ２とＮｉＯが体積比で４０：６０〜６０：４０の範囲となるように混合して乾燥し、有機バインダー等を加えて密着層用スラリーを調整し、導電性支持体成形体に塗布して密着層成形体を形成し、この密着層成形体にインターコネクタ用シートを積層する。
【００５５】
次いで、上記の積層成形体を脱バインダー処理し、酸素含有雰囲気中、１４００〜１４８５℃にて１〜２時間、同時焼結（同時焼成）する。これにより、固体電解質層の表面に第１中間層が形成される。
【００５６】
この後、第１中間層５ａの表面に、第１中間層成形体と同じで、第１中間層を形成する原料粉末よりも平均粒径が大きい原料粉末に、溶媒を添加し、第２中間層用スラリーを作製し、このスラリーを第１中間層５ａ上に塗布する。なお、シート状の成形体を作製し、これを第１中間層５ａの表面に積層してもよい。
【００５７】
そして、同時焼成温度よりも低い１２５０〜１３５０℃で焼き付け、第１中間層５ａ上に、図１（ｂ）に示すように、第２中間層５ｂを形成する。
【００５８】
さらに、酸素極層用材料（例えば、ＬａＳｒＣｏＯ３系酸化物粉末）、溶媒および増孔剤を含有するスラリーをディッピング等により中間層５上に塗布し、１０００〜１３００
℃で、２〜６時間焼き付けることにより、図１に示す構造の本形態の燃料電池セル１０を製造できる。なお、燃料電池セル１０は、その後、内部に水素ガスを流し、導電性支持体１および燃料極層３の還元処理を行なうのが好ましい。その際、たとえば７５０〜１０００℃にて５〜２０時間還元処理を行なうのが好ましい。
【００５９】
ここで、第１中間層成形体の原料粉末は、平均粒径０．１〜０．３μｍと小さいものを用い、第１中層層成形体の焼成温度を１４００〜１４８５℃と低くし、焼成時間を１〜２時間と短くする。これにより、第１中間層５ａを構成する焼結体中の結晶粒子が小さく、大きな粒界が存在する形態となり、その粒界を、固体電解質層４を構成するＺｒが拡散するためＺｒが拡散した粒界が多数形成できる。従って、酸素極層６を形成する際、もしくは発電中に、酸素極層６を構成するＳｒが固体電解質層４側に拡散し、第１中間層５ａの粒界を固体電解質層４側に拡散し、第１中間層５ａの粒界で柱状Ｓｒジルコネート９ａが優先的に生成し、第１中間層５ａと、固体電解質層４との間には、層状のＳｒジルコネートが生成しないか、もしくは生成してもごく薄いＳｒジルコネートであり、固体電解質層４ａと酸素極層６との間の電気抵抗を小さくすることができ、発電性能を向上できる。
【００６０】
従来は、緻密質な第１中間層５ａの粒界が小さいため、固体電解質層４のＺｒは拡散できないが、酸素極層６のＳｒは第１中間層５ａの小さい粒界を拡散し、固体電解質層４と第１中間層５ａとの間に層状のＳｒジルコネートが生成されていたが、本形態では、緻密質な第１中間層５ａの粒界が大きいため、固体電解質層４のＺｒが第１中間層５ａの粒界を拡散し、固体電解質層４と第１中間層５ａとの間に層状のＳｒジルコネートが生成されるよりも、柱状Ｓｒジルコネート９ａが優先的に形成されるものと考えている。
【００６１】
なお、第２中間層５ｂの気孔内には、第１中間層５ａの粒界を介してＺｒが拡散しており、この第２中間層５ｂにもＳｒジルコネート９ｂが生成することになる。
【００６２】
図３は、上述した燃料電池セル１０の複数個を、集電部材１３を介して電気的に直列に接続して構成される燃料電池セルスタック装置の一例を示したものであり、（ａ）は燃料電池セルスタック装置１１を概略的に示す側面図、（ｂ）は（ａ）の燃料電池セルスタック装置１１の一部拡大断面図であり、（ａ）で示した破線で囲った部分を抜粋して示している。なお、（ｂ）において（ａ）で示した破線で囲った部分に対応する部分を明確とするために矢印にて示しており、（ｂ）で示す燃料電池セル１０においては、上述した反応防止層５等の一部の部材を省略して示している。
【００６３】
なお、燃料電池セルスタック装置１１においては、各燃料電池セル１０を集電部材１３を介して配列することで燃料電池セルスタック１２を構成しており、各燃料電池セル１０の下端部が、燃料電池セル１０に燃料ガスを供給するためのガスタンク１６に、ガラスシール材等の接着剤により固定されている。また、燃料電池セル１０の配列方向の両端から集電部材１３を介して燃料電池セルスタック１２を挟持するように、ガスタンク１６に下端部が固定された弾性変形可能な導電部材１４を具備している。
【００６４】
また、図３に示す導電部材１４においては、燃料電池セル１０の配列方向に沿って外側に向けて延びた形状で、燃料電池セルスタック１２（燃料電池セル１０）の発電により生じる電流を引出すための電流引出し部１５が設けられている。
【００６５】
ここで、本形態の燃料電池セルスタック装置１１においては、上述した燃料電池セル１０を用いて、燃料電池セルスタック１２を構成することにより、発電性能が良好な燃料電池セルスタック装置１１とすることができる。
【００６６】
図４は、燃料電池セルスタック装置１１を収納容器内に収納してなる燃料電池モジュー
ル１８の一例を示す外観斜視図であり、直方体状の収納容器１９の内部に、図３に示した燃料電池セルスタック装置１１を収納して構成されている。
【００６７】
なお、燃料電池セル１０にて使用する燃料ガスを得るために、天然ガスや灯油等の原燃料を改質して燃料ガスを生成するための改質器２０を燃料電池セルスタック１２の上方に配置している。そして、改質器２０で生成された燃料ガスは、ガス流通管２１を介してガスタンク１６に供給され、ガスタンク１６を介して燃料電池セル１０の内部に設けられたガス流路２に供給される。
【００６８】
なお、図４においては、収納容器１９の一部（前後面）を取り外し、内部に収納されている燃料電池セルスタック装置１１および改質器２０を後方に取り出した状態を示している。図４に示した燃料電池モジュール１８においては、燃料電池セルスタック装置１１を、収納容器１９内にスライドして収納することが可能である。なお、燃料電池セルスタック装置１１は、改質器２０を含むものとしても良い。
【００６９】
また収納容器１９の内部に設けられた酸素含有ガス導入部材２２は、図４においてはガスタンク１６に並置された燃料電池セルスタック１２の間に配置されるとともに、酸素含有ガスが燃料ガスの流れに合わせて、燃料電池セル１０の側方を下端部から上端部に向けて流れるように、燃料電池セル１０の下端部に酸素含有ガスを供給する。そして、燃料電池セル１０のガス流路より排出される燃料ガスを酸素含有ガスと反応させて燃料電池セル１０の上端部側で燃焼させることにより、燃料電池セル１０の温度を上昇させることができ、燃料電池セルスタック装置１１の起動を早めることができる。また、燃料電池セル１０の上端部側にて、燃料電池セル１０のガス流路から排出される燃料ガスと酸素含有ガスとを燃焼させることにより、燃料電池セル１０（燃料電池セルスタック１２）の上方に配置された改質器２０を温めることができる。それにより、改質器２０で効率よく改質反応を行うことができる。
【００７０】
さらに、本形態の燃料電池モジュール１８においても、上述した燃料電池セルスタック装置１１を収納容器１９内に収納してなることから、発電性能が良好な燃料電池モジュール１８とすることができる。
【００７１】
図５は、外装ケース内に図４で示した燃料電池モジュール１８と、燃料電池セルスタック装置１１を動作させるための補機とを収納してなる燃料電池装置の一例を示す分解斜視図である。なお、図５においては一部構成を省略して示している。
【００７２】
図５に示す燃料電池装置２３は、支柱２４と外装板２５とから構成される外装ケース内を仕切板２６により上下に区画し、その上方側を上述した燃料電池モジュール１８を収納するモジュール収納室２７とし、下方側を燃料電池モジュール１８を動作させるための補機類を収納する補機収納室２８として構成されている。なお、補機収納室２８に収納する補機類は省略して示している。
【００７３】
また、仕切板２６には、補機収納室２８の空気をモジュール収納室２７側に流すための空気流通口２９が設けられており、モジュール収納室２７を構成する外装板２５の一部に、モジュール収納室２７内の空気を排気するための排気口３０が設けられている。
【００７４】
このような燃料電池装置２３においては、上述したように、信頼性を向上することができる燃料電池モジュール１８をモジュール収納室２７に収納して構成されることにより、発電性能が良好な燃料電池装置２３とすることができる。
【００７５】
以上、本発明は上述の実施の形態に限定されるものではなく、本発明の要旨を逸脱しな
い範囲内において、種々の変更、改良等が可能である。
【００７６】
なお、上記形態では、中空平板型の固体電解質形燃料電池セルについて説明したが、円筒型の固体電解質形燃料電池セルであっても良く、平板型燃料電池であっても良いことは勿論である。
【実施例】
【００７７】
先ず、平均粒径０．５μｍのＮｉＯ粉末と、平均粒径０．９μｍのＹ２Ｏ３粉末を混合し、有機バインダーと溶媒にて作製した坏土を押出成形法にて成形し、乾燥、脱脂して導電性支持体成形体を作製した。
【００７８】
次に、８ｍｏｌ％のＹが固溶したマイクロトラック法による粒径が０．８μｍのＺｒＯ２粉末（固体電解質層原料粉末）と有機バインダーと溶媒とを混合して得られたスラリーを用いて、ドクターブレード法にて厚み３０μｍの固体電解質層用シートを作製した。
【００７９】
次に平均粒径０．５μｍのＮｉＯ粉末とＹが固溶したＺｒＯ２粉末と溶媒とを混合した燃料極層用スラリーを作製し、固体電解質層用シート上に塗布して燃料極層成形体を形成した。続いて、燃料極層成形体側の面を下にして導電性支持体成形体の所定位置に積層した。
【００８０】
続いて、上記のように成形体を積層した積層成形体を１０００℃にて３時間仮焼処理した。
【００８１】
次に、表１に示す平均粒径の原料粉末に溶媒を添加し、混合して作製した第１中間層用のスラリーを、得られた積層仮焼体の固体電解質層仮焼体上に、スクリーン印刷法にて塗布し、第１中間層成形体を作製した。原料粉体の平均粒径はマイクロトラック法（レーザー回折・散乱法）により求めた。
【００８２】
続いて、Ｌａ（Ｍｇ０．３Ｃｒ０．７）０．９６Ｏ３と、有機バインダーと溶媒とを混合したスラリーを作製し、インターコネクタ用シートを作製した。
【００８３】
ＮｉとＹＳＺとからなる原料を混合して乾燥し、これに溶媒を混合して密着層用スラリーを調整した。調整した密着層用スラリーを、導電性支持体の燃料極層（および固体電解質層）が形成されていない部位（導電性支持体が露出した部位）に塗布して密着層成形体を積層した。密着層成形体の上に、インターコネクタ用シートを積層した。
【００８４】
次いで、上記の積層成形体を脱バインダー処理し、大気中で表１に示す温度で表１に示す時間焼成し、表１に示す気孔率、平均厚みの第１中間層を形成した。
【００８５】
この後、表２に示す平均粒径の原料粉末に溶媒を添加し、混合して作製した第２中間層用のスラリーを、第１中間層上に塗布して第２中間層成形体を作製し、大気中で表２に示す温度で表２に示す時間焼き付け、表２に示す気孔率、平均厚みの第２中間層を形成した。
【００８６】
次に、平均粒径２μｍのＬａ０．６Ｓｒ０．４Ｃｏ０．２Ｆｅ０．８Ｏ３粉末と、イソプロピルアルコールとからなる混合液を作製し、積層焼結体の中間層の表面に噴霧塗布し、酸素極層成形体を形成し、１１００℃にて４時間で焼き付け、酸素極層を形成し、図１に示す燃料電池セルを作製した。
【００８７】
第１、第２中間層の気孔率について、任意断面のＳＥＭ写真から画像解析装置を用いて
求め、表１、２に記載した。
【００８８】
試料Ｎｏ．１〜６の第１中間層について、柱状Ｓｒジルコネートが固体電解質層側から酸素極層側に向けて延び、第２中間層の気孔表面にＳｒジルコネートが形成されていることを、ＳＥＭにて確認した。また、第１中間層と固体電解質層との間には、層状のＳｒジルコネートが形成されていなかった。
【００８９】
なお、作製した燃料電池セルの寸法は２５ｍｍ×２００ｍｍで、導電性支持体の厚み（平坦面ｎ間の厚み）は２ｍｍ、開気孔率３５％、燃料極層の厚さは１０μｍ、開気孔率２４％、酸素極層の厚みは５０μｍ、開気孔率４０％、固体電解質層の相対密度は９７％であった。
【００９０】
次に、この燃料電池セルの内部に水素ガスを流し、８５０℃で１０時間、導電性支持体および燃料極層の還元処理を施した。
【００９１】
燃料電池セルの燃料ガス流路に燃料ガスを流通させ、燃料電池セルの外側に空気を流通させ、燃料電池セルを電気炉を用いて７５０℃まで加熱し、発電試験を行い、３時間後の出力密度を測定した。その結果を表２に示す。
【００９２】
【表１】
2014026926.tif 000003
【００９３】
【表２】
2014026926.tif 000004
【００９４】
表１、２の結果より、試料Ｎｏ．１〜６では、第１中間層に、柱状Ｓｒジルコネートが固体電解質層側から酸素極層側に向けて延びており、第１中間層と固体電解質層との間には層状のＳｒジルコネートが形成されておらず、出力密度が０．２４Ｗ／ｃｍ２以上と高い発電性能を示した。これに対して、試料Ｎｏ．７では、第１中間層に柱状Ｓｒジルコネートが形成されておらず、出力密度が０．１Ｗ／ｃｍ２と低い発電性能を示した。
【符号の説明】
【００９５】
３：燃料極層
４：固体電解質層
５：中間層
５ａ：第１中間層
５ｂ：第２中間層
６：酸素極層
８：インターコネクタ
９ａ：柱状Ｓｒジルコネート
９ｂ：Ｓｒジルコネート
１１：燃料電池セルスタック装置
１８：燃料電池モジュール
２３：燃料電池装置
【図１】
2014026926.tif 000005
【図３】
2014026926.tif 000006
【図４】
2014026926.tif 000007
【図５】
2014026926.tif 000008
【図２】
2014026926.tif 000009